FR 3012255 A1 20150424 FR 1360110 A 20131017 PROCÉDÉ DE FORMATION DE RIDES PAR FUSION D'UNE FONDATION SUR LAQUELLE REPOSE UNE COUCHE CONTRAINTE DESCRIPTION DOMAINE TECHNIQUE Le domaine de l'invention est celui de la structuration de surface de matériaux pour la création de motifs micrométriques voire nanométriques. L'invention concerne plus précisément un procédé de structuration de surface via la formation d'ondulations en surface caractérisées par une amplitude, une longueur d'onde et une orientation, ces ondulations étant communément désignées par le terme de rides. ÉTAT DE LA TECHNIQUE ANTÉRIEURE La structuration de surface trouve application dans de nombreux domaines, tels que dans le domaine de l'électronique où elle permet notamment la miniaturisation des composants, ou encore dans le domaine de l'optique où elle permet par exemple d'améliorer l'efficacité de la collection de lumière de cellules photovoltaïques. Si la structuration de surface est généralement réalisée par lithographie, les approches non lithographiques basées sur des processus thermodynamique d'auto-organisation apparaissent particulièrement attractives compte tenu de leur potentiel économique et de leur compatibilité avec la production à grande échelle. C'est le cas en particulier d'une approche illustrée par les figures la-1c qui repose sur la déformation d'une couche mince élastique 1 d'épaisseur h attachée à un support plus épais 2, d'épaisseur H, désigné par la suite par le terme de fondation. Cette déformation a pour moteur une contrainte qui relativement à la couche élastique correspond à un effort de compression de la fondation sur la couche. Cette contrainte introduit une instabilité du système couche élastique/fondation et conduit à la formation de rides caractérisées, comme représenté sur la figure lb, par leur longueur d'onde Â et leur amplitude A (correspondant à la moitié de la hauteur crête à crête 2A). Comme représenté sur la figure 1d, les rides sont également caractérisées par leur orientation O qui peut prendre la forme de bandes (à gauche), de labyrinthes (au centre) ou de chevrons (à droite). La théorie des rides décrit deux modes suivant lesquels le système couche élastique/fondation va gérer cette instabilité. Lorsqu'à la fois la couche mince 1 et la fondation 2 sont élastiques, le système évolue spontanément pour minimiser son énergie. Dans ce contexte, l'émergence de rides d'une longueur d'onde donnée correspond à un compromis entre l'énergie de flexion du système et l'énergie nécessaire pour déformer la surface de la fondation. La formation des rides est au premier ordre dictée par le rapport des modules élastiques entre la peau et la fondation, leur rapport en épaisseurs et l'intensité de la contrainte à relaxer par le système. Plus la raideur de la fondation est faible, plus la contrainte critique nécessaire à la formation des rides est faible. Sur le plan pratique, il faut donc des matériaux aux propriétés exceptionnelles (élastique et raideur faible) tels que les élastomères pour observer des rides. Une couche mince fortement contrainte sur une fondation rigide aura en effet tendance à produire une flèche plutôt que des rides. Il est par ailleurs à noter qu'une fois les rides formées, le système est à l'équilibre. Le retrait de la couche mince provoque dès lors un retour spontané de la fondation élastique à son état initial, à savoir sans rides. Lorsque la fondation est visqueuse, la formation des rides est provoquée pour des contraintes beaucoup plus faibles et l'énergie du système est principalement dissipée par écoulement visqueux de la fondation. Contrairement au système élastique/élastique, l'amplitude des rides est dans ce cas de figure assujettie à une cinétique qui est gouvernée par le module de relaxation de la fondation visqueuse. L'amplitude des rides est de ce fait limitée, et en pratique incompatible avec les applications visées. Sur le plan pratique, la compréhension du système élastique/visqueux a permis l'élaboration de stratégies permettant la suppression des rides de faible amplitude. Par exemple en transférant des films contraints sur des fondations ad hoc, il est possible d'inverser le processus de formation des rides. Cela permet par exemple pour des films monocristallins d'autoriser une relaxation par expansion latérale plutôt que par la formation de dislocations. Il existe pour ce deuxième mode un cas particulier qui correspond à la condition limite d'une fondation liquide. Un film mince contraint déposé sur un liquide forme en effet systématiquement des rides en surface compte tenu du faible module de relaxation du liquide. La manipulation d'un tel système (couche mince sur liquide) est toutefois sensible, ce qui limite à ce jour les applications aux études en laboratoire et/ou à la caractérisation de films minces. Pour ces différents modes de relaxation, ils existent des solutions analytiques ou semi-analytiques qui permettent de décrire précisément la longueur d'onde et l'amplitude des rides formées. En ce qui concerne l'orientation, de nombreuses études rapportent que des ruptures de contrainte dans le plan sont à l'origine d'orientations privilégiées. Ainsi la création d'un bas-relief et ou bien la définition de motifs permettent d'orienter précisément les rides suivant la distribution du champ de contrainte dans le plan. Il ressort de ce qui précède que les procédés de structuration de surface par formation de rides sont aujourd'hui essentiellement cantonnés à certains types de polymères, alors que pour les autres matériaux, la faible amplitude des rides obtenues (typiquement de l'ordre de 10 nm, soit inférieure à 20 nm crête à crête) reste incompatible avec les applications visées ou complexe à mettre en oeuvre pour une production à grande échelle. EXPOSÉ DE L'INVENTION L'invention a pour objectif de proposer un procédé de structuration de surface par formation de rides qui ne présentent pas ces inconvénients, en particulier un procédé qui permette d'étendre la structuration de surface par formation de rides à d'autres matériaux que les polymères, tels que des métaux, des semi-conducteurs, des oxydes, et ce au moyen d'un procédé aisément reproductible et permettant d'obtenir une amplitude de structuration facilement exploitable, c'est-à-dire supérieure à 30 nm (soit 60 nm crête à crête) et plus typiquement une amplitude supérieure à 100 nm (soit supérieure à 200 nm crête à crête). L'invention propose à cet effet un procédé de structuration de surface d'une structure comprenant initialement une couche élastique contrainte sur une fondation à l'état solide, caractérisé par la mise en oeuvre des étapes de : fusion d'une partie au moins de la fondation au contact de la couche élastique contrainte pour l'amener à l'état liquide pendant une durée supérieure ou égale à 50 ns, ladite partie au moins présentant une épaisseur d'au moins 20 nm, ladite fusion résultant en une relaxation de contrainte de la couche élastique qui engendre une déformation simultanée, par formation de rides, de la couche élastique et de ladite partie au moins fusionnée de la fondation ; solidification de ladite partie au moins de la fondation pour la ramener à l'état solide, ladite solidification formant une structure solide présentant des rides en surface. Certains aspects préférés mais non limitatifs de procédé sont les suivants : - la fusion est réalisée au moyen d'un apport d'énergie sélectif selon lequel l'énergie est absorbée par ladite partie au moins de la fondation plutôt que par la couche élastique contrainte avec un ratio de 100/1, de préférence avec un ratio de 1000/1 ; - la durée de chacune des étapes de fusion et de solidification est inférieure à 1 seconde, de préférence inférieure à 1 microseconde ; - Il comprend en outre après solidification le retrait de la couche élastique ou de la fondation, par exemple au moyen d'une gravure chimique sélective ; Il comprend en outre la fourniture de la fondation en surface d'un substrat rigide, une couche thermiquement isolante pouvant être intercalée entre la fondation et le substrat rigide ; il comprend en outre une gravure non sélective de la fondation et du substrat, de manière à transférer la structuration de surface de la fondation au substrat ; - l'épaisseur de la fondation est inférieure à une épaisseur théorique d'amplitude crête à crête des rides prédéterminée, et l'intégralité de la fondation est amener à l'état liquide lors de l'étape de fusion de sorte que la formation des rides s'accompagne d'un contact localisé entre la couche élastique et le substrat rigide isolant des régions de la fondation ; - le matériau de la fondation étant un matériau se contractant à l'état liquide, les étapes de fusion et de solidification sont réitérées, de manière à augmenter l'intervalle) entre les régions isolées de la fondation ; - les étapes de fusion et de solidification sont réitérées jusqu'à atteindre la limite de rupture de la couche élastique, ladite rupture s'accompagnant d'une éruption de billes nanométriques issues de la fondation ; - la couche élastique dispose initialement d'une contrainte présentant une rupture de continuité dans le plan de la couche. BRÈVE DESCRIPTION DES DESSINS D'autres aspects, buts, avantages et caractéristiques de l'invention apparaîtront mieux à la lecture de la description détaillée suivante de formes de réalisation préférées de celle-ci, donnée à titre d'exemple non limitatif, et faite en référence aux dessins annexés sur lesquels, outre les figures la-1c déjà commentées précédemment : les figures 2a-2d illustrent un premier mode de réalisation possible du procédé selon l'invention ; la figure 3 représente les rides formées en surface d'un substrat dans une mise en oeuvre du premier mode de réalisation possible de l'invention ; les figures 4a-4c illustrent un second mode de réalisation possible du procédé selon l'invention ; les figures 5a-5b illustrent la création d'un bas-relief pour orienter les rides formées en surface d'un substrat dans une mise en oeuvre du second mode de réalisation possible de l'invention ; les figures 6a-6e illustrent une variante de réalisation du second mode de réalisation possible du procédé selon l'invention exploitant une fondation en un matériau qui se contracte à l'état liquide ; la figure 7 représente les rides formées en surface d'un substrat selon le nombre de réitérations des étapes de fusion et de solidification dans le cadre de la variante illustrée par les figures 6a-6e ; la figure 8 illustre l'éruption de billes nanométriques lors de la rupture de la couche élastique ; la figure 9 est une vue en coupe d'une structure obtenue par une mise en oeuvre possible de la variante du second mode de réalisation du procédé selon l'invention conduisant à l'éruption de billes nanométriques. EXPOSÉ DÉTAILLÉ DE MODES DE RÉALISATION PARTICULIERS En référence aux figures 2a et 4a, l'invention porte sur un procédé de structuration de surface d'une structure bicouche 10, 100 comprenant initialement une couche contrainte 20 sur une fondation à l'état solide 3, 30. La couche contrainte 20 est plus particulièrement une couche élastique d'épaisseur h tandis que la fondation peut prendre la forme d'un substrat 3 comme représenté sur la figure 2a, ou d'une couche 30 d'épaisseur H formée en surface d'un substrat rigide 40 comme représenté sur la figure 4a. La couche mince élastique contrainte 20 présente plus particulièrement une contrainte en tension dans au moins une direction du plan de la couche mince, ou bien une contrainte en compression uniquement dans une direction du plan. La couche mince élastique 20 peut être formée par mise en oeuvre d'un dépôt sur la fondation 3, 30, ou encore être formée par mise en oeuvre d'une réaction chimique à la surface de la fondation (par exemple une oxydation, nitruration, carburation, etc.). La contrainte de la couche mince élastique est liée notamment au désaccord entre les paramètres de mailles des matériaux constituant la fondation et la couche mince, et peut être ajustée en jouant sur les conditions de formation de la couche mince, par exemple via la température du dépôt qui engendre une contrainte thermique plus ou moins importante selon la différence entre les coefficients de dilatation thermique de la couche mince et de la fondation. En référence aux figures 2b et 4b, le procédé selon l'invention comprend une étape de fusion d'une partie au moins de la fondation pour l'amener à l'état liquide, ladite partie au moins étant au contact de la couche élastique contrainte. Ladite partie au moins de la fondation amenée à l'état liquide présente une épaisseur L, et peut correspondre dans un premier mode de réalisation à une couche supérieure 30 d'une fondation sous la forme d'un substrat 3 au contact de la couche mince élastique (figure 2b) ou encore dans un second mode de réalisation à une partie ou à l'intégralité d'une fondation sous la forme d'une couche 30 d'épaisseur H en surface d'un substrat rigide 40 (figure 4b). Comme illustré sur les figures 2c et 4b, ladite partie au moins désormais liquide 31, 310 découple mécaniquement la couche mince élastique contrainte 20 d'une partie solide constituée par la partie solide 32, non fusionnée, du substrat-fondation 3, ou encore constituée par le substrat rigide 40 sous la couche-fondation 30. Durant le temps de fusion, la structure bicouche 10, 100 se positionne dans la condition limite correspondant à une relaxation théorique couche mince élastique / fondation visqueuse avec un temps de relaxation infini. La relaxation de la contrainte de la couche élastique engendre une déformation simultanée de la couche élastique et de ladite partie au moins liquide de la fondation. Le caractère liquide autorise et favorise la formation de rides plutôt qu'une déformation en flexion. Pour obtenir une structuration d'amplitude supérieure à 30 nm, il est nécessaire que l'épaisseur L rendue liquide soit supérieure ou égale à 20 nm, avantageusement supérieure ou égale à 30 nm, et que la durée pendant laquelle cette couche est liquide soit d'au moins 50 ns pour permettre une relaxation maximale de la couche mince 20. Plus l'épaisseur L de la fondation rendue liquide est importante, plus l'amplitude des rides recherchées peut croître. Il existe toutefois une valeur maximale Lmax de l'épaisseur rendue liquide au-delà de laquelle l'amplitude des rides ne peut plus croitre, cette amplitude maximale étant dictée par la théorie des rides dans le régime de croissance homogène et linéaire de l'amplitude. A titre d'exemple illustratif, on choisit, pour une amplitude de ride recherchée supérieure à 75nm, une épaisseur L typiquement de l'ordre de 50 à 100 nm. Comme illustré par les figures 2d et 4c, le procédé comprend ensuite une solidification de ladite partie au moins 21, 310 de la fondation pour la ramener à l'état solide, ladite solidification formant une structure solide 10', 100' présentant des rides en surface. Ce retour aux conditions initiales (état solide de la fondation) permet de figer les rides formées. L'étape de fusion peut être plus particulièrement réalisée par un apport d'énergie sélectif de manière à ce que l'énergie soit majoritairement absorbée par ladite partie au moins de la fondation d'épaisseur L plutôt que par la couche élastique contrainte et que par le substrat rigide sous-jacent 40 le cas échéant, par exemple avec un ratio d'au moins 100/1, de préférence avec un ratio d'au moins 1000/1. La couche mince présente de préférence une température de fusion supérieure à la température de fusion de la fondation. De la même manière, le substrat rigide 40 soutenant dans le second mode de réalisation une couche-fondation 30 présente également de préférence une température de fusion supérieure à la température de fusion de la fondation. Alternativement, ou en complément, une couche intermédiaire thermiquement isolante peut être intercalée entre la couche-fondation 30 et le substrat rigide 40 de manière à isoler le substrat rigide 30 des phénomènes thermiques. Ici encore, la couche intermédiaire thermiquement isolante présente de préférence une température de fusion supérieure à la température de fusion de la fondation. La fondation peut présenter une combinaison de deux matériaux ou plus, de manière à en réduire la température de fusion ou encore d'en améliorer l'absorption de l'apport d'énergie. A titre d'exemple illustratif, un dopage du silicium permet d'en abaisser la température de fusion. La couche mince peut également présenter une combinaison de deux matériaux ou plus. La combinaison des matériaux peut présenter des propriétés physiques moyennes équivalentes (module d'Young, Poisson, et contrainte) permettant d'ajuster au mieux la structure visée d'après la théorie des rides et/ou peut présenter un comportement moyen vis-à-vis de la source d'énergie de telle sorte que le ratio d'absorption de l'énergie soit au moins de 1/100 idéalement 1/1000 vis-à-vis de la fondation. La durée de l'étape de fusion est typiquement comprise entre 50ns et 1s, avantageusement entre 50ns et 1ms. On privilégie des durées courtes pour éviter d'élever en température toute la fondation et de trop affecter les propriétés mécaniques de la couche mince. Pour des configurations équivalentes, l'épaisseur de la fondation rendue liquide et la durée à l'état liquide sont les deux paramètres principaux permettant d'ajuster l'amplitude des rides. La durée de l'étape de refroidissement est également avantageusement contrôlée pour rester inférieure à 1s, avantageusement inférieure à 1ms, et ce afin de préserver les rides pendant le refroidissement. Cette durée peut en particulier être adaptée à la période des rides recherchée. En effet, plus la durée de refroidissement est importante, plus la longueur d'onde des rides est élevée. On peut ainsi freiner le refroidissement, par exemple par un ou plusieurs apports d'énergie pendant cette période, en fonction de la période recherchée. Suivant la nature des matériaux en jeu, la fusion peut être obtenue en en ayant recours à une source d'énergie laser à une longueur d'onde choisie pour assurer une sélectivité de l'apport d'énergie suivant l'épaisseur et l'absorption des matériaux en jeu, ou encore en ayant recours à une source magnétique d'induction ou une source micro-onde. A titre d'exemple illustratif, on peut utiliser une source laser émettant dans l'ultra-violet, par exemple à une longueur d'onde autour de 300 nm, lorsque la couche mince, par exemple en Si02, est transparente aux ultra-violets et que la fondation absorbe au contraire cette lumière, par exemple lorsqu'elle constituée de silicium. Lorsque la fondation est conductrice électriquement (c'est le cas notamment lorsqu'elle est métallique, par exemple en cuivre) et intercalée entre des matériaux électriquement isolant (couche mince d'un côté, couche intermédiaire et/ou substrat rigide 40 de l'autre), la fusion de ladite au moins une partie de la fondation peut être réalisée par un apport d'énergie thermique exploitant l'effet joule. Lorsque la fondation est intercalée entre des matériaux électriquement conducteurs (couche mince d'un côté, couche intermédiaire et/ou substrat rigide 40 de l'autre) et présente une résistivité supérieure à celle desdits matériaux électriquement conducteurs, la fusion de ladite au moins une partie de la fondation peut être réalisée par un apport d'énergie thermique exploitant un échauffement résistif. La quantité d'énergie nécessaire pour réaliser la fusion de tout ou partie de la fondation peut être prédéterminée en venant détecter le changement de phase de tout ou partie de la fondation d'une structure étalon, par exemple au moyen d'une mesure de réflectivité, de résistivité, de densité, etc. Les rides créées sont caractérisées par leur longueur d'onde ?t, leur amplitude A et leur orientation O suivant la théorie des rides, et sont principalement liées aux paramètres physiques de la couche mince et de la fondation dans sa phase liquide. On considère à titre d'exemple illustratif une couche mince en Si02 (peau) d'une épaisseur h de 50 nm avec une contrainte en tension de 200 MPa. La fondation est en Si amorphe et fusionnée sur une épaisseur L de 150 nm au contact de la couche mince. Les calculs présentés ici se placent dans le cadre de la théorie des rides film élastique sur fondation visqueuse/liquide. La fondation est rendue liquide par fusion de sa phase solide à l'aide d'un apport d'énergie focalisé, typiquement laser (UV 308nm, pulse de 150 ns, énergie de 0,8 J.cm-2). La fondation en silicium absorbe la majorité de l'apport d'énergie fourni, la peau en Si02 reste transparente à la longueur d'onde de travail. Couche mince Module d'Young Ep 80 GPa Poisson Np 0.17 Contrainte initiale Cp 200 MPa Fondation liquide Module d'Young Ef 120 GPa Module de relaxation 1-tf 50 MPa Poisson Np 0.22 Période des rides Lorsque les conditions thermodynamiques sont compatibles avec la formation de rides, la période d'oscillation la plus favorable au système est atteinte instantanément. Dans le cadre de l'invention, la période est alors fixée au cours du refroidissement, pendant lequel on considère que la fondation est dans un état visqueux. La période des rides À est définie par la formule ci-dessous, d'après la publication de R. Huang intitulée « Kinetic wrinkling of an elastic film on a viscoelastic substrate », Journal of Mechanics and Physics of Solids, 2004. Le caractère instantané de l'instauration de la période implique que celle-ci va évoluer dans le temps si les paramètres qui la définissent évoluent, notamment uf, module de relaxation visqueux de la fondation. uf est défini par la formule suivante : Ef / lif - / 2 (1 + vf) Dans le système dynamique étudié, où la fondation passe de sa phase solide à liquide puis de nouveau solide, la fondation voit son module de relaxation évoluer dramatiquement. D'après Huang 2004, on peut estimer que uf varie sur plus de cinq ordres de grandeur, c'est-à-dire de 50.109 Pa pour sa phase solide à quelques 50.104 Pa pour sa phase visqueuse/liquide. La période À évolue en conséquence pour se figer lors du retour à la phase solide de la fondation autour d'une valeur correspondant à une "valeur moyenne" de uf estimée à 50.106 Pa. Ainsi, dans ce cas, la période d'oscillation calculée est À = 1.879um ce qui correspond à ce qui est observé. Amplitude des rides La croissance de l'amplitude des rides est un phénomène cinétique. Il est d'autant plus rapide que la fondation est dans son état liquide. Ainsi, dans l'exemple étudié où le temps de fusion est de l'ordre 500 ns l'amplitude des oscillations peut atteindre sa valeur maximale décrite dans le cas d'un système peau élastique/fondation liquide. On peut alors utiliser la formule suivante, d'après la publication de Cerda & Pociavesk, Science, "Stress and Fold Localization in Thin Elastic Membranes", 2008. À= 2Tr h [ (1 - uf) Ep 1113 6(1 - up tif A = - À -w , avec A = k7P W représentant la distance de contraction de la Ep peau. Dans le calcul de la distance A, le module d'Young de la peau intervient. Bien que l'on soit dans un cas où l'application de l'énergie est rapide (pulse de 150ns) et que le procédé complet dure moins de lus, il est raisonnable de considérer ici que lorsque la fondation est liquide le module d'Young estimée de la peau baisse d'un ordre de grandeur, de 80.109 Pa à 8.109 Pa. On calcule alors une amplitude A de 134 nm soit une hauteur crête à crête de 268 nm. La figure 3 illustre à ce propos la formation de rides de longueur d'onde d'environ 2 um et d'amplitude crête à crête de 268 nm. Cette amplitude crête à crête correspond ainsi à une amplitude crête à crête théorique des rides qui peut être prédéterminée, et être utilisée pour définir l'épaisseur L de la fondation destinée à être fusionnée en sa phase liquide. Ainsi, dans le premier mode de réalisation où la fondation prend la forme d'un substrat 3, lorsque l'épaisseur L fusionnée est inférieure à l'amplitude crête à crête théorique prédéterminée, les rides formées présentent alors une amplitude crête à crête inférieure à l'amplitude crête à crête théorique. Le contrôle de l'épaisseur fusionnée permet ainsi de contrôler l'amplitude des rides formées. Dans le second mode de réalisation où la fondation prend la forme d'une couche 30 reposant sur un substrat 40, lorsque l'épaisseur fusionnée L est inférieure à l'amplitude crête à crête théorique, la formation des rides s'accompagne comme représenté sur les figures 4b et 4c d'un contact localisé entre la couche mince 21 et le substrat rigide 40 isolant des régions de la fondation 320. Là où la théorie prédit une amplitude crête à crête théorique d'environ 268 nm, à partir d'une couche mince en Si02 de 50 nm d'épaisseur et de contrainte initiale en tension d'environ 200 MPa et d'une fondation-couche de 150 nm d'épaisseur, il a été observé une amplitude crête à crête limitée à 230 nm. Ce contact peut être transformé en adhésion lorsque les surfaces de la couche mince et du substrat sont lisses, par exemple avec une rugosité de surface inférieure à 5 nm RMS, ou encore un réalisant un apport d'énergie thermique complémentaire de renforcement de l'adhésion. Les régions isolées de la fondation 30 peuvent en outre être utilisées en tant que masque dur à la gravure lorsque la fondation 30 et le substrat 40 présentent une sélectivité vis-à-vis d'une gravure chimique. Il est également possible, lorsque la fondation 30 présente par rapport à la couche mince 20 et au substrat 40 une forte sélectivité vis-à-vis d'une gravure, typiquement une sélectivité supérieure à 1000/1, de graver le matériau solide 320 de fondation reposant sous la couche mince 21 pour former une structure constituée du substrat 40 et de la couche mince suspendue au-dessus du substrat en dehors des zones de contact localisées. Une telle structure s'avère intéressante notamment lorsque qu'une déformation d'une telle couche suspendue s'accompagne d'un phénomène physique tel par exemple qu'un effet piézoélectrique. Orientation des rides S'agissant de l'orientation O des rides, une orientation privilégiée de structuration peut être définie en disposant d'une couche élastique dont la contrainte présente initialement une rupture de continuité dans le plan de la couche, de préférence des ruptures de contrainte dans une seule direction du plan espacées d'une longueur inférieure à 2000 fois l'épaisseur h de la couche. On a représenté sur la figure 5a un bas- relief introduisant de telles ruptures de contrainte, ici espacées de 100 um, avec une couche-fondation 30 présentant une épaisseur de 150 nm au niveau du bas-relief et de 70 nm ailleurs. La figure 5b illustre la formation de rides orientées de manière quasi-parallèle à partir d'une couche mince contrainte 20 en Si02 de 50 nm d'épaisseur et présentant une contrainte initiale en tension de 100 MPa, d'une couche-fondation 30 en Si présentant le bas-relief de la figure 5a et reposant sur un substrat 40 de Si comportant en surface une couche intermédiaire thermiquement isolante en Si02. Dans un mode de réalisation, le procédé peut comprendre une étape initiale de création de motifs en surface de la couche élastique et/ou de la fondation pour induire ladite rupture de continuité de contrainte. Cette création de motifs est par exemple réalisée au moyen d'un trait de laser. Dans un mode de réalisation possible, la couche mince et la fondation sont choisies de manière à présenter une sélectivité vis-à-vis d'une gravure, par exemple une gravure sèche humide ce qui permet de réaliser un retrait de la peau ou de la fondation. Dans la mesure où, à l'issue de l'étape de solidification, la structure formée 10', 100' reste figée, un tel retrait ne conduit pas à la disparition de la structuration de surface ridée. Dans le second mode de réalisation où la fondation prend la forme d'une couche 30 reposant sur un substrat rigide 40, la fondation et le substrat peuvent être choisis de manière à présenter une sélectivité faible, de préférence une sélectivité nulle, vis-à-vis d'une gravure, par exemple une gravure sèche humide. De telle manière, après éventuel retrait de la couche mince lorsqu'elle ne présente pas elle aussi une sélectivité faible vis-à-vis de la gravure retenue, la structuration de surface est transférée de la fondation au substrat. Une variante du second mode de réalisation où la fondation prend la forme d'une couche 30 reposant sur un substrat 40, et applicable lorsque l'épaisseur fusionnée L est inférieure à l'amplitude crête à crête théorique, est détaillée ci-après en référence aux figures 6a-6e. La figure 6a représente la structure initiale 100 constituée du substrat 40, de la fondation 30 et de la couche mince élastique contrainte 20. La figure 6b représente la structure obtenue suite aux étapes de fusion et de solidification décrites précédemment permettant d'aboutir à la formation de rides figées et à un contact localisé de la couche mince ridée 21 avec le substrat 40 isolant des régions de la fondation solide ridée. Une zone de contact couche mince / substrat forme un intervalle séparant deux régions adjacentes de la fondation qui s'étend sur une distance Cl. Lorsque le matériau constituant la fondation présente la propriété de se contracter volumiquement lors du passage de son état solide à son état liquide (comme c'est le cas par exemple des matériaux suivants : Si, Ga, Ge, Pu, Sb, a-ZrW208, C2N2Zn, H20), on vient dans le cadre de cette variante réitérer les étapes de fusion et de solidification. Le moindre volume en phase liquide de la fondation 310, illustré sur la figure 6c, s'accompagne en effet d'un contact de la couche mince 21 avec le substrat 40 sur une distance plus importante ce qui favorise l'adhésion comme représenté sur la figure 6d. Il en résulte, après solidification, la structure 110' représentée sur la figure 6e pour laquelle l'intervalle C2 entre les régions isolées de la fondation est accentué et l'amplitude des rides est augmentée. Comme représenté sur la figure 7, il est possible de réitérer à de multiples reprises les étapes de fusion et de solidification, tant que la couche mince résiste à la déformation. Les travaux d'adhésion de la couche mince et du substrat affinent les régions isolées de fondation dans les structures formées 100', 110', 140' (après respectivement 1, 2 et 5 séquences fusion/solidification de gauche à droite sur la figure 7) qui voient leur amplitude Al, A2, A5 progressivement augmenter tandis que l'intervalle Cl, C2, C5 séparant les régions isolées augmente. Les régions isolées présentent l'avantage d'être lisses car issues d'une phase liquide et présentent ainsi moins de défauts par comparaison à des procédés lithographiques suivis de gravure. La déformation de la peau présentant une limite, lors d'une contraction volumique obtenue lors d'une réitération de l'étape de fusion, le liquide se trouve encore plus confiné et le retour à l'état solide conduit à une élévation trop importante de la pression. Ceci entraîne la rupture de la couche mince dans la zone où le stress est maximal, à savoir au maximum d'amplitude des rides. Cette rupture s'accompagne de l'éruption du liquide en fusion issue de la fondation. Ce liquide peut se déverser le long de la peau. Si les conditions sont propices, et notamment si le matériau en fusion présente une faible mouillabilité vis-à-vis du matériau de surface de la peau (correspondant typiquement à un angle de goutte supérieure à 80°), une bille nanomètrique de matériau peut se former au sommet du cratère. Les figures 8 et 9 illustrent cette rupture de la couche mince et l'éruption de billes nanométriques NB, lors d'une dixième réitération de la séquence fusion/solidification dans un exemple de réalisation exploitant une couche mince 21 en Si02 de 50 nm d'épaisseur et présentant une contrainte initiale en tension de 100 MPa, une couche-fondation 320 en Si présentant une épaisseur initiale de 70 nm et reposant sur un substrat 40 de Si comportant en surface une couche intermédiaire thermiquement isolante 50 en Si02 de 150 nm d'épaisseur. Les billes nanométriques NB peuvent être collectées par retrait de la couche mince ridée 21 et application d'ultra-son ou d'un jet liquide. Cette collecte peut être facilitée lorsqu'un traitement de surface a été appliqué à la couche mince pour qu'elle présente peu d'affinité avec les billes. Par ailleurs, la fondation peut être réalisée en un alliage (par exemple un alliage majoritaire de Si du type Au-Si, Ge-Si, ou encore Si et un métal à température de fusion inférieure à 1000°C) ce qui permet de contrôler la composition de la matière éruptive et d'obtenir des nanobilles multi matériaux présentant soit une ségrégation (par exemple une nanobille de Si recouverte d'une couche d'or, pouvant par exemple être utilisé en tant que germe de croissance cristalline de nanofils selon la méthode VLS - « vapor-liquid-solid »), soit un alliage particulier suivant le diagramme binaire et le chemin de refroidissement emprunté. REVENDICATIONS1. Procédé de structuration de surface d'une structure (10, 100) comprenant initialement une couche élastique contrainte (20) sur une fondation (3, 30) à l'état solide, caractérisé par la mise en oeuvre des étapes de : - fusion d'une partie au moins de la fondation (31, 310) au contact de la couche élastique contrainte pour l'amener à l'état liquide pendant une durée supérieure ou égale à 50 ns, ladite partie au moins présentant une épaisseur (L) d'au moins 20 nm, ladite fusion résultant en une relaxation de contrainte de la couche élastique qui engendre une déformation simultanée, par formation de rides, de la couche élastique (21) et de ladite partie au moins fusionnée de la fondation (31, 310) ; solidification de ladite partie au moins de la fondation pour la ramener à l'état solide (33, 320), ladite solidification formant une structure solide (10', 100') présentant des rides en surface. 2. Procédé selon la revendication 1, dans lequel la fusion est réalisée au moyen d'un apport d'énergie sélectif selon lequel l'énergie est absorbée par ladite partie au moins de la fondation plutôt que par la couche élastique contrainte avec un ratio de 100/1, de préférence avec un ratio de 1000/1. 3. Procédé selon l'une des revendications 1 et 2, dans lequel la durée de chacune des étapes de fusion et de solidification est inférieure à 1 seconde, de préférence inférieure à 1 microseconde. 4. Procédé selon l'une des revendications 1 à 3, comprenant en outre après solidification le retrait de la couche élastique (21) ou de la fondation (33, 320), par exemple au moyen d'une gravure chimique sélective. 5. Procédé selon l'une des revendications 1 à 4, comprenant en outre la fourniture de la fondation (30) en surface d'un substrat rigide (40). 6. Procédé selon la revendication 5, dans lequel une couche thermiquement isolante (50) est intercalée entre la fondation et le substrat rigide. 7. Procédé selon l'une des revendications 5 et 6, comprenant en outre une gravure non sélective de la fondation (320) et du substrat (40), de manière à transférer la structuration de surface de la fondation au substrat. 8. Procédé selon l'une des revendications 5 et 6, dans lequel, la fondation (30) étant conductrice électriquement et intercalée entre des matériaux électriquement isolant, la fusion de ladite au moins une partie de la fondation est réalisée par un apport d'énergie thermique exploitant l'effet joule. 9. Procédé selon l'une des revendications 5 et 6, dans lequel, la fondation (30) étant intercalée entre des matériaux électriquement conducteurs et présentant une résistivité supérieure à celle desdits matériaux électriquement conducteurs, la fusion de ladite au moins une partie de la fondation est réalisée par un apport d'énergie thermique exploitant un échauffement résistif. 10. Procédé selon l'une des revendications 5 à 9, dans lequel l'épaisseur (H) de la fondation (30) est inférieure à une épaisseur théorique d'amplitude crête à crête des rides prédéterminée, et l'intégralité de la fondation est amener à l'état liquide lors de l'étape de fusion de sorte que la formation des rides s'accompagne d'un contact localisé entre la couche élastique (21) et le substrat rigide (40) isolant des régions de la fondation (320). 11. Procédé selon la revendication 10, dans lequel, le matériau de la fondation étant un matériau se contractant à l'état liquide, les étapes de fusion et de solidification sont réitérées, de manière à augmenter l'intervalle (C1, C2, C5) entre les régions isolées de la fondation (320). 12. Procédé selon l'une des revendications 10 et 11, comprenant une gravure sélective du substrat (40) vis-à-vis de la fondation (30). 13. Procédé selon l'une des revendications 10 et 11, comprenant une gravure sélective de la fondation (320) vis-à-vis de la couche élastique (21) reposant localement sur le substrat rigide (40). 14. Procédé selon la revendication 11, dans lequel les étapes de fusion et de solidification sont réitérées jusqu'à atteindre la limite de rupture de la couche élastique (21), ladite rupture s'accompagnant d'une éruption de billes nanométriques (NB) issues de la fondation. 15. Procédé selon la revendication 14, comprenant une étape de collecte des billes nanométriques (NB). 16. Procédé selon l'une des revendications 1 à 15, dans lequel la couche élastique dispose initialement d'une contrainte présentant une rupture de continuité dans le plan de la couche. 17. Procédé selon la revendication 16, comprenant une étape de création de motifs en surface de la couche élastique et/ou de la fondation pour induire ladite rupture de continuité.